【手続補正書】
【提出日】令和2年5月12日(2020.5.12)
【手続補正１】
【補正対象書類名】特許請求の範囲
【補正対象項目名】請求項５
【補正方法】変更
【補正の内容】
【請求項５】
請求項１または請求項２のいずれかに記載のプリント基板のレーザ加工方法において、スルーホールの内面を、前記第２のアパーチャの穴径よりも小径の第３のアパーチャにより、仕上げ加工することを特徴とするプリント基板のレーザ加工方法。
【手続補正２】
【補正対象書類名】特許請求の範囲
【補正対象項目名】請求項６
【補正方法】変更
【補正の内容】
【請求項６】
レーザ出力装置と、アパーチャを備えるプレートと、ガルバノ装置と、ｆθレンズと、を備え、前記レーザ出力装置から出力されたレーザの外径を前記アパーチャにより整形し、整形した前記レーザを前記ガルバノ装置と前記ｆθレンズにより位置決めして、銅層と絶縁層とからなるプリント基板の所望の位置に穴を形成するようにしたプリント基板のレーザ加工機において、
径の異なる複数のアパーチャを備える第１のプレートと、
前記第１のプレートに設けた各アパーチャの軸線を前記レーザの軸線と同軸に位置決めする前記第１のプレート位置決め装置と、
それぞれの軸線が前記レーザの軸線と平行なアパーチャをｎ個（ただし、ｎは正の整数）備えるｍ個（ただし、ｍは正の整数）のプレートと、
前記ｍ個の各プレートの移動方向を前記レーザの軸心と垂直な方向、かつ、それぞれに設けたアパーチャの軸線を前記レーザの軸線と同軸に位置決めする加工位置と、当該プレートが前記レーザと干渉しない待避位置とに位置決めするｍ個のプレート位置決め装置と、
を設け、
前記第１のプレートを前記レーザの軸線方向の前記レーザ出力装置と前記ガルバノ装置との間の前記レーザ出力装置に最も近い側に配置すると共に、前記ｍ個のプレートを前記レーザの軸線方向の前記第１のプレートと前記ガルバノ装置との間に配置し、
前記銅層を加工する場合には、前記第１のプレートの指定されたアパーチャの軸線を前記レーザの軸線と同軸に位置決めすると共に、他のｍ個のプレートを総て待避位置に位置決めし、
前記絶縁層を加工する場合は、ｎ×ｍ個の内の１個の前記銅層を加工するために用いたアパーチャよりも小径のアパーチャを加工位置に位置決めすることを特徴とするプリント基板のレーザ加工機。
【手続補正３】
【補正対象書類名】明細書
【補正対象項目名】０００１
【補正方法】変更
【補正の内容】
【０００１】  本発明は、ビルドアップ式のプリント基板の所望の位置に表面の銅層（表面銅層）と下層の銅層（穴底銅層）を接続するブラインドホール（行止まり穴。以下、単に穴という。）あるいは両面基板を表と裏からそれぞれ加工して表面の銅層と裏面の銅層（裏面銅層）を接続するための貫通穴であるスルーホールを形成するようにしたプリント基板のレーザ加工方法およびプリント基板のレーザ加工機に関する。
【手続補正４】
【補正対象書類名】明細書
【補正対象項目名】０００２
【補正方法】変更
【補正の内容】
【０００２】  ビルドアップ式のプリント基板は導体である銅層とガラス繊維やフィラを含有する樹脂で形成された絶縁層（以下、単に「絶縁層」という。）を交互に積層して構成されている。銅層としてはレーザの吸収を高める目的で表面処理（黒化処理やブラウン処理等と呼ばれる）がされた厚さ５〜１２μｍのものだけで無く、表面処理がされていない光沢面の厚さ１．５〜２μｍのものも使用されている。また、絶縁層の厚さは２０〜２００μｍである。また、炭酸ガスレーザにより穴を加工する場合、表面の銅層と下層の銅層をめっきで接続する層間接続用として４０〜１２０μｍの穴を、また、回路パターンを形成する場合に基準穴として使用する１２０〜２５０μｍの穴を、それぞれ加工する。そして、レーザ加工としては、後工程であるめっき工程を容易にする加工結果が要求されている。
【手続補正５】
【補正対象書類名】明細書
【補正対象項目名】０００３
【補正方法】変更
【補正の内容】
【０００３】  初めに、従来のレーザ加工機の構成について説明する。
図９は、従来のレーザ加工機の構成図である。
レーザ発振器１は、パルス状のレーザ２を出力する。レーザ発振器１とプレート３との間に配置されたビーム径調整装置１００はレーザ２のエネルギ密度を調整するための装置であり、レーザ発振器１から出力されたレーザ２の外径を変更することによりレーザ２のエネルギ密度を調整する。すなわち、ビーム径調整装置１００の前後におけるレーザ２のエネルギは変化しない。したがって、ビーム径調整装置１００から出射されたレーザ２はレーザ発振器１から出力されたレーザ２と見なすことができるので、以下、ビーム径調整装置１００とレーザ発振器１を併せてレーザ出力装置１１０という。なお、ビーム径調整装置１００は使用されない場合もある。
レーザ出力装置１１０とガルバノミラー５ａとの間に配置されたプレート３はレーザ２を透過させない材質（例えば、銅）で形成されており、所定の位置にアパーチャ（窓であり、この場合は円形の貫通穴）４が複数個かつ選択可能に形成されている。プレート３は図示を省略する駆動装置により駆動され、選択されたアパーチャ４の軸線をレーザ２の軸線と同軸に位置決めする。ガルバノ装置５は一対のガルバノミラー５ａ、５ｂで構成され、図中矢印で示すように回転軸の回りに回転自在であり、反射面を任意の角度に位置決めすることができる。なお、ガルバノミラー５ａ、５ｂが位置決めに要する時間は平均０．４ｍｓ（２．５ｋＨｚ）程度である。ｆθレンズ（集光レンズ）６は、図示を省略する加工ヘッドに保持されている。ガルバノミラー５ａ、５ｂとｆθレンズ６とでレーザ２の光軸をプリント基板７の所望の位置に位置決めする光軸位置決め装置を構成しており、ガルバノミラー５ａ、５ｂの回転角度とｆθレンズ６の直径とで定まるスキャン領域（すなわち、加工領域）８は、５０ｍｍ×５０ｍｍ程度の大きさである。ワークである銅層７ｃと絶縁層７ｚとからなるプリント基板７は、Ｘ−Ｙテーブル９に固定されている。制御装置１０は入力された制御プログラムに従い、レーザ発振器１、ビーム径調整装置１００、プレート３の駆動装置、ガルバノミラー５ａ、５ｂおよびＸ−Ｙテーブル９を制御する。
【手続補正６】
【補正対象書類名】明細書
【補正対象項目名】０００４
【補正方法】変更
【補正の内容】
【０００４】  次に、従来のレーザ加工機の加工手順を説明する。
図１０は従来のレーザ加工機の加工手順を示すフローチャートである。
制御装置１０は加工プログラムを読み込み、Ｘ−Ｙテーブル９を移動させて、最初のスキャン領域８をｆθレンズ６に対向させる（手順Ｓ１０）。そして、スキャン領域８内で最初に加工する穴径に対応するアパーチャ４を選択し、選択したアパーチャ４の軸線をレーザ２の軸線と同軸に位置決めすると共に、必要に応じてビーム径調整装置１００によりレーザ２のエネルギ密度を変更する（手順Ｓ２０）。そして、先ず、当該スキャン領域８内において指定された位置の総ての銅層７ｃに穴（以下、ウインドウという）を開ける（手順Ｓ５０、手順Ｓ６０）。すなわち、レーザ出力装置１１０から出力されたレーザ２の外径をアパーチャ４により整形し、ガルバノミラー５ａ、５ｂとｆθレンズ６とで構成される光軸位置決め装置により集光したレーザ２の軸線を位置決めしてプリント基板７に入射させる。入射したレーザ２により銅層７ｃが蒸発してウインドウが形成される。この場合、ウインドウに対応する絶縁層７ｚ、すなわち、ウインドウが形成されることにより表面に露出する絶縁層７ｚ（以下、「ウインドウ部絶縁層７ｚ」という。）の劣化を防ぐため、ウインドウをレーザ２の１回の照射（すなわち、１パルスの照射）で形成する。また、ウインドウ形成直後のウインドウ部絶縁層７ｚは温度が高くなっているため、銅層７ｃの加工に続けて絶縁層７ｚを加工すると、後述するように、ウインドウ外縁の銅層７ｃ下部の絶縁層７ｚにえぐれ（ウインドウ部絶縁層７ｚの外縁がウインドウ外縁の銅層７ｃの下部にまで拡大し、ウインドウ外縁の銅層７ｃが絶縁層７ｚに対してオーバーハングの状態になること。以下、単にえぐれと呼ぶ）が発生がしたり、穴の内部がビヤ樽状になったりする可能性が高くなる。そこで、スキャン領域８内の銅層７ｃに残っている未加工の穴を先に加工する。
【手続補正７】
【補正対象書類名】明細書
【補正対象項目名】０００６
【補正方法】変更
【補正の内容】
【０００６】  ここで、レーザ２が炭酸ガスレーザである場合についてその特性を説明する。
図１１はレーザ発振器１の出力を説明する図であり、上段はレーザ発振器１の制御信号によって起動される高周波パルスＲＦ出力である。また、下段はレーザ２の１パルスの出力波形であり、縦軸は出力レベルを、横軸は時間を、それぞれ表している。レーザ発振器１を起動すると（時刻Ｔ０）、レーザ発振器１内部のレーザ媒体に高周波パルスＲＦが印可されエネルギのチャージが開始される。そして、エネルギが飽和するとレーザ２が発振される（時刻Ｔ１）。レーザ２は発振直後に出力が急上昇した後（時刻Ｔｊ）、一旦下がり（時刻Ｔｄ）、以降、エネルギチャージと出力放出とがバランスし、出力が増大する。レーザ発振器１を停止、すなわち高周波パルスＲＦの印可を停止しても（時刻Ｔ２）引き続きエネルギは減衰しながら出力され、時刻Ｔ３で０になる。同図に斜線を付して示す１パルスのパルスエネルギＥｐは、１パルスの持続期間である時刻Ｔ１から出力レベルが０となる時刻Ｔ３までの期間の総エネルギ量であるが、実用上、パルス幅Ｐｗを時刻Ｔ１〜時刻Ｔ２の期間として制御している。すなわち、例えば、パルス幅Ｐｗが２μｓの場合、時刻Ｔ２は時刻Ｔ０から５μｓ経過した時刻である。ここで、時刻Ｔ０から時刻Ｔ１までの期間は、パルス周波数（パルス周期）によって変わり３μｓ±０．３μｓ程度である。なお、レーザ発振器１のレーザ発振周波数は最大５ｋＨｚ（パルス周期２００μｓ）程度である。
【手続補正８】
【補正対象書類名】明細書
【補正対象項目名】０００７
【補正方法】変更
【補正の内容】
【０００７】  次に、アパーチャ４の径を選定する手順を説明する。レーザ２はｆθレンズ６によりアパーチャ径を縮小投影（集光）されるので、レーザ２の出力分布はレーザ２の軸線を対称軸とするガウス分布曲線に似た釣鐘状の曲線になる。そして、上記したように、レーザ２の照射により銅層７ｃが蒸発してウインドウが形成される。そこで、アパーチャ４の径として、所望の穴径すなわちウインドウ部が銅の蒸発閾値となるような大きさの径が選定される。このため、加工する穴径が異なる場合は、径の異なるアパーチャを選定する。このように、加工しようとする穴径に応じてレーザ２の径を設定すると、光軸位置決め装置を構成するｆθレンズ６の高さを上下方向に移動させる必要がなくなり、加工精度が向上するだけでなく、作業性も向上する。アパーチャ４の交換装置としてはいくつかの装置が提案されている。（特許文献１）
【手続補正９】
【補正対象書類名】明細書
【補正対象項目名】０００８
【補正方法】変更
【補正の内容】
【０００８】  図１２はレーザ加工した穴形状の断面図である。
絶縁層のガラス繊維の密度が小さく、下層の銅層７ｃに反射された最終パルスのレーザ２のほとんどが穴の内部を照射した場合、あるいは形成する穴が深い場合、穴内に生じた分解飛散物により、穴側面の樹脂が抉られ、穴の深さ方向の中間部の直径が上下の直径よりも広がり、同図（ａ）に示すように穴側面がビヤ樽状の穴になることがある。穴がビヤ樽状になると、同図（ｂ）に示すように後工程のめっき時に穴内にボイド（めっき加工中に穴入口が塞がり，めっき液が穴内に閉じ込められた状態になる）が生じ易くなり、プリント基板不良の主要因になる。
【手続補正１０】
【補正対象書類名】明細書
【補正対象項目名】０００９
【補正方法】変更
【補正の内容】
【０００９】  また、同図（ｃ）に示すように、スルーホールを形成する場合、表裏の穴形状が均一な対称形状でない場合や穴中間部の径がばらつく（±１０μｍ程度）と，めっき仕上がり面の一方の面が凹み、他方の面が凸になり易い。このため、めっき厚を増やして、専用の研磨工程で表面を平らに仕上げる必要がある。
【手続補正１１】
【補正対象書類名】明細書
【補正対象項目名】００１０
【補正方法】変更
【補正の内容】
【００１０】  また、同図（ｄ）に示すようにウインドウ部絶縁層７ｚだけでなくウインドウ外縁の銅層７ｃ下部の絶縁物７ｚも熱により抉られ、くぼみ１１が形成されることが多い。くぼみ１１の直径Ｄｋがウインドウの直径Ｄよりも１５μｍ以上大きいと、絶縁物７ｚに形成された穴に対して銅層７ｃがオーバーハングが７．５ｕｍ以上となる結果、後工程のめっき時に穴内にボイドが生じ易くなる。さらに、くぼみ１１の直径Ｄｋがウインドウの直径Ｄよりも１５μｍ以上大きい場合、銅層７ｃと絶縁層７ｚとの間に剥離（銅層７ｃと絶縁層７ｚとの間に空気層がある状態）が発生したり、絶縁層７ｚの厚さ方向に微小なクラック（以下、単にクラックという。）が発生することがある。隣り合う穴の片方あるいは両方にこのようなクラックが発生していると、後工程のめっき時に剥離部やクラックがめっきされることにより隣接する他の銅層７ｃとの間で短絡が発生する。したがって、このようなクラックの発生も防止する必要がある。そこで、指定回数Ｎは大きくなるが、１回のパルスのエネルギを小さくして、加工した穴内面の品質を優れたものにする場合が多い。
【手続補正１２】
【補正対象書類名】明細書
【補正対象項目名】００１２
【補正方法】変更
【補正の内容】
【００１２】  プリント基板７に実装する高密度半導体に対応するため、プリント基板のレーザ加工には、めっきが確実に行える形状の穴を加工することが要求されている。すなわち、
（１）ウインドウおよび絶縁層７ｚに形成する穴径のばらつきを±５％以下にすること
（２）絶縁層７ｚに形成する穴は、底面の径が上面の径の８０％以上の円錐台であること
（３）ガラス繊維が穴内面に突き出さないようにして穴内面の平滑化をはかること
に加えて、
（４）ウインドウ部絶縁層７ｚ外縁のえぐれ（銅層７ｃのオーバーハング）を７．５μｍ（径では、ウインドウ径＋１５μｍ）以下にすること
（５）ウインドウ周辺の銅層７ｃと絶縁層７ｚとの間に剥離やクラックが無いこと
（６）穴径をさらに小径にすること
（７）隣接する穴との距離を穴径の２倍程度にする（現在は穴径の３〜４倍）こと
（８）穴底に損傷が無いこと
（９）スルーホールを形成する場合は、穴中間部の径のばらつきを小さくすること
が要求されている。
上記したように、一度に過大なエネルギで絶縁層７ｚを加工すると、えぐれが発生したり、穴内部がビヤ樽状になる。そこで、パルス幅Ｐｗｚを小さく、すなわちパルスエネルギを小さくしたレーザ２を複数回照射して加工することにより、上記（１）〜（３）に関してはある程度解決されていた。しかし、パルス幅Ｐｗｚを例えば１．５μｓとする場合、時刻Ｔ１が±０．３μｓ程度ばらつくため、エネルギが不足して穴底の径が小さくなる場合があった。このような状態を回避するためにパルス幅Ｐｗｚを大きくすると、えぐれが発生したり、穴内部がビヤ樽状になる可能性が大きくなった。また、パルス幅Ｐｗｚを変えずに、照射数を増すと、上記したようにガルバノミラー５ａ、５ｂが位置決めに要する時間は平均０．４ｍｓ（周波数２．５ｋＨｚ）程度であるため、照射数を１回増す毎に１つの穴の加工時間が０．４ｍｓ増加した。このため、さらなる穴品質の向上および加工時間の短縮が求められていた。また、上記の（４）〜（９）に関しても改善が要求されていた。
【手続補正１３】
【補正対象書類名】明細書
【補正対象項目名】００１８
【補正方法】変更
【補正の内容】
【００１８】  また、請求項５の発明は、請求項１または請求項２のいずれかに記載のプリント基板のレーザ加工方法において、前記絶縁層の加工に用いた前記第２のアパーチャの穴径よりも小径の第３のアパーチャにより、スルーホールの内面を仕上げ加工することを特徴とする。
【手続補正１４】
【補正対象書類名】明細書
【補正対象項目名】００１９
【補正方法】変更
【補正の内容】
【００１９】  また、請求項６の発明は、レーザ出力装置と、アパーチャを備えるプレートと、ガルバノ装置と、ｆθレンズと、を備え、前記レーザ出力装置から出力されたレーザの外径を前記アパーチャにより整形し、整形した前記レーザを前記ガルバノ装置と前記ｆθレンズにより位置決めして、銅層と絶縁層とからなるプリント基板の所望の位置に穴を形成するようにしたプリント基板のレーザ加工機において、径の異なる複数のアパーチャを備える第１のプレートと、前記第１のプレートに設けた各アパーチャの軸線を前記レーザの軸線と同軸に位置決めする前記第１のプレート位置決め装置と、それぞれの軸線が前記レーザの軸線と平行なアパーチャをｎ個（ただし、ｎは正の整数）備えるｍ個（ただし、ｍは正の整数）のプレートと、前記ｍ個の各プレートの移動方向を前記レーザの軸心と垂直な方向、かつ、それぞれに設けたアパーチャの軸線を前記レーザの軸線と同軸に位置決めする加工位置と、当該プレートが前記レーザと干渉しない待避位置とに位置決めするｍ個のプレート位置決め装置と、を設け、前記第１のプレートを前記レーザの軸線方向の前記レーザ出力装置と前記ガルバノ装置との間の前記レーザ出力装置に最も近い側に配置すると共に、前記ｍ個のプレートを前記レーザの軸線方向の前記第１のプレートと前記ガルバノ装置との間に配置し、前記銅層を加工する場合には、前記第１のプレートの指定されたアパーチャの軸線を前記レーザの軸線と同軸に位置決めすると共に、他のｍ個のプレートを総て待避位置に位置決めし、前記絶縁層を加工する場合は、ｎ×ｍ個の内の１個の前記銅層を加工するために用いたアパーチャよりも小径のアパーチャを加工位置に位置決めすることを特徴とする。
【手続補正１５】
【補正対象書類名】明細書
【補正対象項目名】００２２
【補正方法】変更
【補正の内容】
【００２２】  また、スルーホールを形成する場合において、表裏の穴形状が均一な対称形状でない場合の穴中間部の径のばらつきだけでなく、表裏の穴形状が均一な対称形状の場合においても穴中間部の径のばらつきを小さくすることができるので、プリント基板の品質が向上する。
【手続補正１６】
【補正対象書類名】明細書
【補正対象項目名】００２５
【補正方法】変更
【補正の内容】
【００２５】
【図１】本発明を実施するための第１のレーザ加工機の全体図である。
【図２】本発明に係る第１のレーザ加工機の加工手順を示すフローチャートである。
【図３】加工の経過をパルスエネルギＥｐを用いて説明する図である。
【図４】パルスエネルギＥｐの空間分布を示す図である。
【図５】レーザ加工した穴形状の断面図である。
【図６】本発明を実施するための第２のレーザ加工機の全体図である。
【図７】本発明に係る第２のレーザ加工機の加工手順を示すフローチャートである。
【図８】本発明に係る第２の穴底処理の加工手順を示すフローチャートである。
【図９】従来のレーザ加工機の構成図である。
【図１０】従来のレーザ加工機の加工手順を示すフローチャートである。
【図１１】レーザ発振器の出力を説明する図である。
【図１２】レーザ加工した穴形状の断面図である。
【手続補正１７】
【補正対象書類名】明細書
【補正対象項目名】００２６
【補正方法】変更
【補正の内容】
【００２６】  図１は本発明を実施するための第１のレーザ加工機の全体図であり、従来と同じ物あるいは同一機能の物は同一の符号を付して詳細な説明を省略する。
レーザ出力装置１１０とガルバノミラー５ａとの間には反射率が高い銅製で円盤状の大プレート２０が配置されている。大プレート２０の回転の軸線Ｏから半径ｒの円周上には、直径４０〜２５０μｍの穴を加工することができるように、径の異なるｎ個のアパーチャ４１〜４ｎが配置されている。アパーチャ４１〜４ｎは円周方向等間隔に配置されている。アパーチャ４１〜４ｎの各軸線と大プレート２０の回転の軸線Ｏは平行である。大プレート２０の回転の軸線Ｏはレーザ２の軸線と平行かつ距離ｒの位置に位置決めされている。大プレート２０は大プレート位置決め装置２１により回転および回転方向位置決め自在に保持されている。大プレート位置決め装置２１は制御装置１０に接続されている。
大プレート２０とガルバノミラー５ａとの間には大プレート２０に設けられたアパーチャ４１〜４ｎと同数のアパーチャ４Ａ１〜４Ａｎを備えるプレート２２Ａがレーザ２の軸線と垂直な方向に配置されている。アパーチャ４Ａ１〜４Ａｎのそれぞれの穴径は対応するアパーチャ４１〜４ｎのそれぞれの穴径よりも小径である。プレート２２Ａは直線方向に移動する第１の直動装置２３Ａに支持されている。プレート２２Ａは第１の直動装置２３Ａの一方の移動端においてアパーチャ４Ａ１〜４Ａｎのいずれかの軸線がレーザ２の軸線と同軸になる位置（動作位置）に位置決めされる。また、第１の直動装置２３Ａの他方の移動端において、プレート２２Ａはレーザ２と干渉しない位置（待避位置）に位置決めされる。第１の直動装置２３Ａは移動方向が第１の直動装置２３Ａの移動方向と直角である第２の直動装置２４Ａに支持されている。第２の直動装置２４Ａは動作位置にあるアパーチャ４Ａ１〜４Ａｎの内のいずれかの軸線をレーザ２の軸線と同軸に位置決めする。この結果、加工に使用されるアパーチャ４Ａ１〜４Ａｎの内のいずれかの軸線が加工位置に位置決めされる。すなわち、第１の直動装置２３Ａと第２の直動装置２４Ａとでアパーチャ４Ａ１〜４Ａｎの位置決め装置を構成している。第１の直動装置２３Ａと第２の直動装置２４Ａはそれぞれ制御装置１０に接続されている。ここで、直動装置２３Ａの動作速度は大プレート位置決め装置２１の動作速度よりも遥かに高速である。
【手続補正１８】
【補正対象書類名】明細書
【補正対象項目名】００３０
【補正方法】変更
【補正の内容】
【００３０】  以上、絶縁層に加工する穴の径をウインドウの径よりも小さくする場合について説明したが、加工する穴が例えば８０μｍ以下の小径穴である場合、絶縁層７ｚに加工する穴の径をウインドウの径よりも小径にすると加工が難しくなる場合がある。このような場合、本発明者は、絶縁層７ｚに加工する穴の径をウインドウの径に合わせる、すなわち絶縁層７ｚに加工する穴の径をウインドウの径と同じにすれば解決できることに気がついた。また、従来は試行錯誤的に決定されていた絶縁層７ｚの加工条件を適切に定める手段を見つけることにより、品質に優れる穴を加工できると共に、短時間で加工条件を設定することが可能になると考えた。そこで、種々の条件を変えて加工実験を行い、何をパラメータとすれば実験で得られたデータをまとめられるかを検討した。その結果、絶縁物が蒸発するエネルギレベルｋ（以下、単にエルギレベルｋという）と、絶縁層を構成するガラス繊維が蒸発するエネルギレベルｇ（以下、単にエルギレベルｇという）と、銅が蒸発するエネルギレベルｊ（以下、単にエルギレベルｊという）とに基づいて加工データを整理すると、加工結果をうまく説明できることを見いだした。そして、絶縁層７ｚの表面を絶縁層７ｚを構成するガラス繊維が蒸発するエネルギレベルｇに一致させることにより、えぐれがほとんど発生せず、穴の内部がビヤ樽状になることもないことを確認した。
なお、絶縁層７ｚに加工する穴の径をウインドウの径よりも小径にしても良いことは言うまでも無い。
【手続補正１９】
【補正対象書類名】明細書
【補正対象項目名】００３６
【補正方法】変更
【補正の内容】
【００３６】  ここで、プリント基板として多用されている「ガラスエポキシ基板」のエネルギレベルｋ、エネルギレベルｇの具体的な確認方法について説明する。
ガラスエポキシ基板は、ガラス繊維の布にエポキシ樹脂をしみ込ませ熱硬化処理を施して板状にしたＦＲ４を基材として、これに銅箔（銅層）を貼付けて一体にしたプリント基板であるが、ガラスエポキシ基板におけるガラス繊維とエポキシ樹脂の位置関係は厚さ方向に一様では無い。すなわち、ガラスエポキシ基板の位置によってガラス繊維が表面に近い（エポキシ樹脂の層が薄い）箇所と、ガラス繊維が奥にある（エポキシ樹脂の層が厚い）箇所とがある。そこで、表面の銅層をエッチングにより除去し、エポキシ樹脂の層が厚い箇所にレーザ２を照射して、穴径を測定する。測定された穴の径がこの場合のエネルギレベルｋの直径に対応する。また、エポキシ樹脂の層が薄い箇所にレーザ２を照射して、穴径を測定する。測定された穴の径がこの場合のエネルギレベルｇの直径に対応する。この場合、ガラス繊維が穴の外縁で円形に加工されている穴の径を測定するようにする。
なお、エネルギレベルｊの直径はウインドウ径で得られることは言うまでも無い。
本発明者は、例えば、黒化処理した厚さ７μｍの銅層と絶縁層６０μｍのビルドアップ層を持つプリント基板の場合、エネルギレベルｇおよびエネルギレベルｊはそれぞれ、ｇ＝５ｋ、ｊ＝１１ｋ程度であることを確認した。また、表面処理がされていない厚さ１．５μｍの銅層と絶縁層４０μｍのビルドアップ層を持つプリント基板の場合もエネルギレベルｋ、エネルギレベルｇ、エネルギレベルｊとの間には上記の場合とほぼ同様の関係があることを確認した。
【手続補正２０】
【補正対象書類名】明細書
【補正対象項目名】００３８
【補正方法】変更
【補正の内容】
【００３８】  以下、参考までに、表面を黒化処理した銅層の厚さが７μｍ、絶縁層の厚さが６０μｍのプリント基板７を実際に加工した結果を説明する。
先ず、径が３．４ｍｍのアパーチャ４ｓを用いてパルス幅Ｐｗが５μｓ（この場合のパルスエネルギは約６ｍＪである）の１パルスにより銅層７ｃを加工し、直径が６５μｍのウインドウを形成した。次に、ウインドウ縁でエネルギレベルｇの直径が６５μｍになる径が２．６ｍｍのアパーチャ４Ａｓを用いて、パルス幅Ｐｗが３μｓ（この場合のパルスエネルギは約２．５ｍＪである）の３パルスにより絶縁層７ｚを加工した。その結果、ガラス繊維密度の高低に係わらずくぼみ１１のない、銅層下の絶縁層直径が約７５μｍ（銅層７ｃのオーバーハング５μｍ）、穴底径６０μｍ以上の均一な円錐台形状の穴を加工することができることを確認した。
また、絶縁層７ｚ加工時においてウインドウ周辺に照射されるエネルギが従来比で約６０％低減されたことにより、銅層と絶縁層の剥離・クラックの発生はほとんどなかった。また、熱による加工中の基板の変形が小さくなるので、ウインドウと穴底との芯ずれのない穴を形成できた。また、絶縁層７ｚに均一な円錐台状の穴が得られる結果、穴径の２倍の穴径ピッチ化が可能になることを確認した。さらに、プリント基板にスルーホールを形成する場合、表裏の穴形状が均一な対称形状になり、穴中間部の径のばらつきも小さくなるので、めっき仕上がり面が均一になる。この結果、めっき工程に先立って行われるハーフエッチング（エッチングにより銅層７ｃを厚さの半分よりも少し多く除去する）によるウインドウ周辺の銅層７ｃのオーバーハングが約３μｍに低減され、銅層７ｃのオーバーハングの専用の除去作業を省略することができるので、めっきの作業工程を簡略化できるという効果も確認できた。
【手続補正２１】
【補正対象書類名】明細書
【補正対象項目名】００４２
【補正方法】変更
【補正の内容】
【００４２】  図６は本発明を実施するための第２のレーザ加工機の全体図であり、図１と同じ物あるいは同一機能の物は同一の符号を付して詳細な説明を省略する。
プレート２２Ａとガルバノミラー５ａとの間には、アパーチャ４１〜４ｎと同数のアパーチャ４Ｂ１〜４Ｂｎを備えるプレート２２Ｂがレーザ２の軸線方向に配置されている。アパーチャ４Ｂ１〜４Ｂｎのそれぞれの穴径は対応するアパーチャ４Ａ１〜４Ａｎのそれぞれの穴径よりも小径である。プレート２２Ｂは構造が第１の直動装置２３Ａと同じである第１の直動装置２３Ｂに支持されている。プレート２２Ｂは第１の直動装置２３Ｂの一方の移動端においてアパーチャ４Ｂ１〜４Ｂｎのいずれかの軸線がレーザ２の軸線と同軸になる位置（動作位置）に位置決めされる。また、第１の直動装置２３Ｂの他方の移動端において、プレート２２Ｂはレーザ２と干渉しない位置（待避位置）に位置決めされる。
第１の直動装置２３Ｂは構造が第１の直動装置２４Ａと同じである第２の直動装置２４Ｂに支持されている。第２の直動装置２４Ｂは、動作位置にあるアパーチャ４Ｂ１〜４Ｂｎの内のいずれかの軸線をレーザ２の軸線と同軸に位置決めする。第１の直動装置２３Ｂと第２の直動装置２４Ｂとでアパーチャ４Ｂ１〜４Ｂｎの位置決め装置を構成している。第１の直動装置２３Ｂと第２の直動装置２４Ｂはそれぞれ制御装置１０に接続されている。
【手続補正２２】
【補正対象書類名】明細書
【補正対象項目名】００４４
【補正方法】変更
【補正の内容】
【００４４】  また、この加工法は中間部の穴径が小さいＸ形状のスルーホール加工においても有効である。すなわち、先ず、両面基板の一方から中間部まで穴を加工してから、両面基板を反転し、他方から中間部まで穴を加工する。そして、最後に穴の中間部を手順Ｓ２１０〜手順Ｓ２３０により加工すると、中間部の穴径のばらつきを小さくすることができるだけでなく、中間部の穴壁面の品質を向上させることができる。
【手続補正２３】
【補正対象書類名】明細書
【補正対象項目名】００４８
【補正方法】変更
【補正の内容】
【００４８】  ところで、絶縁層の下部の銅層すなわち穴底に露出する銅層は絶縁層との密着強度（引き剥がし強度、ピール強度ともいう。）を高めるために表面が粗化されている。このため、レーザ２の吸収率が高く、軸線ＯＬ付近のエネルギレベルが大きくなり（ただし、エネルギレベルｊよりは遙かに小さい）、表面が溶融する場合がある。下層の銅層の表面が溶融すると、下層の銅層裏面の絶縁層が劣化する恐れがあるため、穴底銅層の表面の溶融を避ける必要がある。
図８は穴底の処理をする場合の第２の穴底処理手順であり、下層の銅層７ｃの厚さが薄い（特に７〜９μｍ）場合に好適であり、図１および図６で示した本願のレーザ加工機のいずれにも適用することができる。なお、手順Ｓ１０〜手順Ｓ１３０の処理および手順Ｓ５００、手順Ｓ５１０の処理の処理は図２および図７で説明したフローチャートと同じであるので、重複する説明を省略して説明する。
スキャン領域８内におけるウインドウ部絶縁層７ｚの加工が終了したら、穴底の処理をするかどうかを確認し（手順Ｓ２００）、穴底の処理をしない場合は手順Ｓ５００の処理を行い、穴底の処理をする場合は、プレート２２Ａおよびプレート２２Ｂ（図１の場合はプレート２２Ａのみである）を待避位置に戻し（手順Ｓ３００）、当該スキャン領域８内の加工が終了した総ての穴底にレーザ２を１パルスずつ照射することにより、加工した穴の穴底を追加工する（手順Ｓ３１０、手順Ｓ３２０）。そして、当該スキャン領域８内の穴底の処理が終了したら、当該スキャン領域８内に径の異なる未加工の穴があるかどうかを確認し（手順Ｓ５００）、未加工の穴がある場合は手順Ｓ２０の作業を行う。また、未加工の穴がない場合は未加工のスキャン領域８があるかどうかを確認し（手順Ｓ５１０）、未加工のスキャン領域８がある場合は手順Ｓ１０の作業を行い、未加工のスキャン領域８がない場合は加工を終了する。この実施形態の場合、穴底を加工するアパーチャとして銅層を加工したアパーチャ４ｓを使用するので、エネルギ密度を小さくする作業が容易になるという利点がある。なお、手順Ｓ３１０においては、穴底がエネルギレベルｇとなるようにエネルギ分布曲線を定めるようにすると効果的である。
【手続補正２４】
【補正対象書類名】図面
【補正対象項目名】全図
【補正方法】変更
【補正の内容】
【図１】
2020108904.tif 000001
【図２】
2020108904.tif 000002
【図３】
2020108904.tif 000003
【図４】
2020108904.tif 000004
【図５】
2020108904.tif 000005
【図６】
2020108904.tif 000006
【図７】
2020108904.tif 000007
【図８】
2020108904.tif 000008
【図９】
2020108904.tif 000009
【図１０】
2020108904.tif 000010
【図１１】
2020108904.tif 000011
【図１２】
2020108904.tif 000012